ダイヤモンド微粒子にフェロシアン化金属化合物及び/又はフェリシアン化金属化合物を担持してなる複合ダイヤモンド微粒子、及び/又はカーボンナノチューブにフェロシアン化金属化合物及び/又はフェリシアン化金属化合物を担持してなる複合カーボンナノチューブと、多孔質材料とからなる、セシウムを吸着するための複合吸着剤。請求項1に記載の複合吸着剤において、前記複合ダイヤモンド微粒子及び/又は前記複合カーボンナノチューブを、前記多孔質材料に担持してなることを特徴とする複合吸着剤。請求項1に記載の複合吸着剤において、前記複合ダイヤモンド微粒子及び/又は前記複合カーボンナノチューブを、前記多孔質材料に含有してなることを特徴とする複合吸着剤。請求項1~3のいずれかに記載の複合吸着剤において、前記多孔質材料が有機高分子からなることを特徴とする複合吸着剤。請求項4に記載の複合吸着剤において、前記多孔質材料が、不織布又は発泡プラスチックからなることを特徴とする複合吸着剤。請求項1~5のいずれかに記載の複合吸着剤において、前記ダイヤモンド微粒子が、爆射法で得られたものであることを特徴とする複合吸着剤。請求項1~6のいずれかに記載の複合吸着剤において、前記ダイヤモンド微粒子が、酸化処理により表面を親水化したものであることを特徴とする複合吸着剤。請求項1~7のいずれかに記載の複合吸着剤において、前記ダイヤモンド微粒子が、255~348gcm3の比重を有することを特徴とする複合吸着剤。請求項1~8のいずれかに記載の複合吸着剤において、前記カーボンナノチューブが、カップスタック型であることを特徴とする複合吸着剤。請求項1~9のいずれかに記載の複合吸着剤において、前記フェロシアン化金属化合物及び/又はフェリシアン化金属化合物が、フェロシアン化物イオン及び/又はフェリシアン化物イオンと、遷移金属又は典型金属とを含む塩であることを特徴とする複合吸着剤。請求項10に記載の複合吸着剤において、前記遷移金属又は典型金属が、Co、Ni、Zn、Cu、Cd、Fe、Ti及びZrからなる群から選ばれた少なくとも一種であることを特徴とする複合吸着剤。請求項10又は11に記載の複合吸着剤において、前記フェロシアン化金属化合物及び/又はフェリシアン化金属化合物が、アルカリ金属を含む塩であることを特徴とする複合吸着剤。請求項12に記載の複合吸着剤において、前記アルカリ金属がLi、Na及びKからなる群から選ばれた少なくとも一種であることを特徴とする複合吸着剤。請求項1~13に記載の複合吸着剤からなるセシウムを吸着するためのフィルター。請求項1~13に記載の複合吸着剤を充填してなるセシウムを吸着するためのカラム。従って、本発明の目的は、取り扱い性に優れ、放射性セシウムに対する高い吸着除去能力を有する複合吸着剤、前記複合吸着剤からなるフィルター、及び前記複合吸着剤を充填してなるカラムを提供することにある。上記目的に鑑み鋭意研究の結果、本発明者らは、フェロシアン化金属化合物及び/又はフェリシアン化金属化合物を担持させたダイヤモンド微粒子、及び/又はフェロシアン化金属化合物及び/又はフェリシアン化金属化合物を担持させたカーボンナノチューブと、多孔質材料とからなる複合吸着剤が、取り扱い性に優れ、かつ放射性セシウムの吸着除去能力に優れていることを見出し、本発明に想到した。すなわち、本発明のセシウムを吸着するための複合吸着剤は、ダイヤモンド微粒子に、フェロシアン化金属化合物及び/又はフェリシアン化金属化合物を担持してなる複合ダイヤモンド微粒子、及び/又はカーボンナノチューブにフェロシアン化金属化合物及び/又はフェリシアン化金属化合物を担持してなる複合カーボンナノチューブと、多孔質材料とからなることを特徴とする。本発明の複合吸着剤は、前記複合ダイヤモンド微粒子及び/又は前記複合カーボンナノチューブを、前記多孔質材料に担持してなるのが好ましい。本発明の複合吸着剤は、前記複合ダイヤモンド微粒子及び/又は前記複合カーボンナノチューブを、前記多孔質材料に含有してなるのが好ましい。前記多孔質材料が有機高分子からなるのが好ましい。前記多孔質材料が、不織布又は発泡プラスチックからなるのが好ましい。前記ダイヤモンド微粒子は、爆射法で得られたものであるのが好ましい。前記ダイヤモンド微粒子は、酸化処理により表面を親水化したものであるのが好ましい。前記ダイヤモンド微粒子は、255~348gcm3の比重を有するのが好ましい。前記カーボンナノチューブは、カップスタック型であるのが好ましい。前記フェロシアン化金属化合物及び/又はフェリシアン化金属化合物は、フェロシアン化物イオン及び/又はフェリシアン化物イオンと、遷移金属又は典型金属とを含む塩であるのが好ましい。前記遷移金属又は典型金属は、Co、Ni、Zn、Cu、Cd、Fe、Ti及びZrからなる群から選ばれた少なくとも一種であるのが好ましい。前記フェロシアン化金属化合物及び/又はフェリシアン化金属化合物は、アルカリ金属を含んでもよい。前記アルカリ金属はLi、Na及びKからなる群から選ばれた少なくとも一種であるのが好ましい。本発明のセシウムを吸着するためのフィルターは、前記複合吸着剤からなる。本発明のセシウムを吸着するためのカラムは、前記複合吸着剤を充填してなる。本発明の複合吸着剤は、水中又は気体中のセシウムを選択的に吸着することができ、かつ廃液又は気体を連続的に処理できるので、本発明の複合吸着剤、前記複合吸着剤からなるフィルター及び前記複合吸着剤を充填してなるカラムは、放射性物質を含有する廃液又は気体から放射性セシウムを除去するのに好適である。1複合吸着剤構成本発明の複合吸着剤は、ダイヤモンド微粒子にフェロシアン化金属化合物及び/又はフェリシアン化金属化合物を担持してなる複合ダイヤモンド微粒子、及び/又はカーボンナノチューブにフェロシアン化金属化合物及び/又はフェリシアン化金属化合物を担持してなる複合カーボンナノチューブと、多孔質材料とからなる。本発明の複合吸着剤は、セシウムに対して選択的な吸着力を有するフェロシアン化金属化合物及び/又はフェリシアン化金属化合物を、高い比表面積を有し、その表面に多くの官能基を有するダイヤモンド微粒子又はカーボンナノチューブに担持させてなる複合粒子を、多孔質材料に担持又は含有させたものであり、例えば、放射性物質を含有する廃水放射性廃水及び放射性物質を含有する気体から放射性セシウム134Cs、137Cs等を効率よく吸着し除去することができる。多孔質材料に対する複合ダイヤモンド微粒子及び複合カーボンナノチューブは、多孔質材料の材質、構造等にもよるが、複合ダイヤモンド微粒子及び複合カーボンナノチューブが前記多孔質材料にできるだけ多く担持又は含有されているのが好ましい。具体的に、複合ダイヤモンド微粒子及び複合カーボンナノチューブの合計量は、前記多孔質材料が有機樹脂からなる不織布の場合、多孔質材料1kg当たり01g以上であるのが好ましく、1g以上であるのがより好ましく、10g以上であるのが最も好ましい。01g未満では、放射性セシウム除去効率が不十分となる場合がある。フェロシアン化金属化合物及びフェリシアン化金属化合物フェロシアン化金属化合物及びフェリシアン化金属化合物は、それぞれフェロシアン化物イオンFe64と金属との塩及びフェリシアン化物イオンFe63と金属との塩であり、前記金属としてはアルカリ土類金属以外の金属を含むのが好ましく、遷移金属又は典型金属を含むのが好ましい。遷移金属及び典型金属以外の金属としてアルカリ金属を含んでいてもよい。前記金属としては、Ag、Zn、Cd、Cu、Co、Ni、Mn、Fe、Ti、Zr、V、Mo、W、Uからなる群から選ばれた少なくとも1種が好ましく、特にCo、Ni、Zn、Cu、Cd、Fe、Ti及びZrからなる群から選ばれた少なくとも一種が好ましい。アルカリ金属としては、Li、K又はNaが好ましい。好ましいフェロシアン化金属化合物としては、K2CoFe6、Na2NiFe6、K2Zn3Fe62、K2Cu3Fe62、Cu2Fe6、Zn2Fe6、Cd2Fe6、Ni2Fe6、Fe4Fe63、TiFe6等を挙げることができ、好ましいフェリシアン化金属化合物としては、Zn3Fe62、FeFe6、Ni3Fe62、Cu3Fe62等を挙げることができる。ダイヤモンド微粒子又はカーボンナノチューブに対するフェロシアン化金属化合物及びフェリシアン化金属化合物の合計の担持量は、ダイヤモンド微粒子又はカーボンナノチューブ1g当たり0001mmol以上であるのが好ましく、001mmol以上であるのがより好ましい。0001mmol未満では、放射性セシウムを十分に吸着させることができず、十分な除去効率が得られない。担持量の上限は特に規定する必要はなく、十分に担持されていればできるだけ多い方が好ましいが、通常、ダイヤモンド微粒子又はカーボンナノチューブ1g当たり1mmol以下である。ダイヤモンド微粒子又はカーボンナノチューブフェロシアン化金属化合物及び/又はフェリシアン化金属化合物は、ダイヤモンド微粒子及び/又はカーボンナノチューブ表面のカルボキシル基、スルホン酸基、水酸基等の官能基に担持されるので、より多くのフェロシアン化金属化合物及び/又はフェリシアン化金属化合物をダイヤモンド微粒子及び/又はカーボンナノチューブ表面に担持させるためには、酸化処理等の方法により表面をより多くのカルボキシル基、スルホン酸基、水酸基等の官能基で修飾し親水化したダイヤモンド微粒子又はカーボンナノチューブを用いるのが好ましい。ダイヤモンド微粒子にフェロシアン化金属化合物及び/又はフェリシアン化金属化合物を担持させてなる複合ダイヤモンド微粒子、及びカーボンナノチューブにフェロシアン化金属化合物及び/又はフェリシアン化金属化合物を担持させてなる複合カーボンナノチューブは、それぞれ単独で使用しても良いし、混合して使用しても良い。混合して使用する場合は、それらの混合比率はどのような値でも良いが、複合ダイヤモンド微粒子を過剰にするのが好ましい。ダイヤモンド微粒子ダイヤモンド微粒子としては、表面積が大きいこと、カルボキシル基、スルホン酸基、水酸基等の官能基が粒子表面に比較的多く存在すること、及び前記化学修飾の容易さから、爆射法で得られたナノダイヤモンドを用いるのが好ましい。爆射法で得られた未精製のナノダイヤモンドは、ナノサイズのダイヤモンド粒子の表面をグラファイト系炭素が覆ったコア/シェル構造を有しており、このまま使用することも可能であるが、酸化処理を施すことにより粒子表面のグラファイトを一部除去するとともに、その表面をカルボキシル基、スルホン酸基、水酸基等の官能基で修飾して使用するのが好ましい。未精製のナノダイヤモンドは、約255gcm3の比重を有し、200~250nm程度のメジアン径動的光散乱法を有する。この未精製のナノダイヤモンドを酸化処理することにより、粒子表面のグラファイト系炭素が除去され、ダイヤモンド含率の高いダイヤモンド微粒子が得られる。酸化処理することにより精製したダイヤモンド微粒子は2~10nm程度のダイヤモンドの一次粒子からなるメジアン径150~250nm程度の二次粒子である。本発明で使用するダイヤモンド微粒子は、その表面積を大きくするため、さらにメディア分散等の方法によりできるだけ凝集を解いて使用するのが好ましく、そのメジアン径は10~200nmであるのが好ましく、20~150nmであるのがより好ましい。ダイヤモンド微粒子は、255~348gcm3の比重を有するのが好ましい。ダイヤモンド微粒子の比重は、ナノダイヤモンドの精製度グラファイト系炭素の除去率に伴って増加するので、比重から粒子中のダイヤモンド含率粒子表面に存在するグラファイト系炭素の量を求めることができる。すなわち、比重が255gcm3の場合のダイヤモンド含率は24体積、比重が348gcm3の場合のダイヤモンド含率は98体積である。ダイヤモンド微粒子の比重が255gcm3未満、すなわち酸化処理を行わない場合であっても、その表面にカルボキシル基、スルホン酸基、水酸基等の官能基を有しているが、さらに酸化処理を施すことによって、それらの数を増加させることができる。また過剰に酸化処理を施した場合、ナノダイヤモンドのシェル部分のグラファイト系炭素がほとんど除去されるため、逆にカルボキシル基、スルホン酸基、水酸基等の官能基が少なくなってしまう。その結果、担持できるフェロシアン化金属化合物及び/又はフェリシアン化金属化合物の数が少なくなり、セシウムを吸着する能力が不十分となる。従って比重は348gcm3を越えない程度であるのが好ましい。前記比重は、30gcm3ダイヤモンド84体積以上346gcm3ダイヤモンド97体積以下であるのがより好ましく、338gcm3ダイヤモンド90体積以上345gcm3ダイヤモンド96体積以下であるのが最も好ましい。なおナノダイヤモンド中のダイヤモンドの体積は、ダイヤモンドの比重350gcm3及びグラファイトの比重225gcm3を用いて、ナノダイヤモンドの比重から算出した値である。カーボンナノチューブカーボンナノチューブは、グラファイトを筒状に巻いた形状で、1~1500nmの直径、及び数nmから1mm程度の長さを有する炭素材料である。本発明で用いるカーボンナノチューブの形状は、特に限定されないが、直径1~1000nmが好ましく、5~500nmがより好ましく、10~300nmが最も好ましく、長さは10nmから5μmが好ましく、20nmから1μmがより好ましい。カーボンナノチューブには単層のもの、多層構造になったもの、カップスタック状のもの等があるが、本発明に使用するカーボンナノチューブは、表面積が大きいこと、カルボキシル基、スルホン酸基、水酸基等の官能基が粒子表面に比較的多く存在すること、及び前記化学修飾の容易さから、カップスタック型のものを用いるのが好ましい。カップスタック型カーボンナノチューブは、底のないカップ形状をなす炭素網層が数個~数百個積層した炭素繊維であり、繊維の内外壁に炭素網層の端面が露出した構造を有している。炭素網層の端面はカルボキシル基、スルホン酸基、水酸基等の官能基が多く活性度が高いと考えられるため、カップスタック型カーボンナノチューブは多くのフェロシアン化金属化合物及び/又はフェリシアン化金属化合物を担持することができる。多孔質材料複合ダイヤモンド微粒子及び/又は複合カーボンナノチューブを担持又は含有させる多孔質材料としては、活性炭、ゼオライト、結晶性アルミノリン酸塩型モレキュラーシーブ、シリカゲル、珪藻土、パリゴスカイト、セピオライト、金属ステンレス、銅等等の粒子内に微孔を有する多孔質無機粒子、天然又は合成のパルプ、ナイロン登録商標、ポリエステル、ポリオレフィン、アラミド等の有機繊維、又はガラス質、炭素質、アルミナ質及び/又はシリカ質、金属ステンレス、銅等等の無機繊維で構成された紙、不織布、織布、編地等、及び綿、羊毛、パルプ、ナイロン登録商標、ポリエステル、ポリオレフィン、アラミド、ビニロン、ビスコースレーヨン、キュプラレーヨン等の樹脂を発泡、相分離、延伸等の方法で多孔質化した材料が挙げられる。特に取り扱いの簡便さ、前記複合ダイヤモンド微粒子及び/又は複合カーボンナノチューブの担持又は含有させやすさから、有機繊維からなる紙、不織布、織布、編地が好ましく、機械的強度の点で不織布が好ましく、特にポリオレフィン、ポリエステル、レーヨン等の繊維を単独又は組合せて構成されたメルトブロー不織布が好ましい。これらの繊維を組合せる場合、繊維そのものを混合して不織布を形成しても良いし、それぞれの繊維で形成した不織布を重ねて使用しても良い。本発明に用いる多孔質材料は、単一層からなるメルトブロー不織布を複数枚重ねて使用するのが好ましく、重ねる枚数は目的に応じてどのような枚数でもよいが、好ましくは10~1000枚、より好ましくは20~500枚である。各不織布は、目付が20~140gm2であるのが好ましく、40~120gm2であるのがより好ましく、60~120gm2であるのが最も好ましい。厚みは05~15mmであるのが好ましく、05~10mmであるのがより好ましい。また各単一層は充填率勾配を有しているのが好ましい。不織布の目付が20gm2未満の場合は、不織布の強度が不十分となる場合があり、一方目付が140gm2を超える場合は、不織布の強度や剛性は十分であるものの、通気性、透過性が低下する傾向があり、さらには製造コスト面でも好ましくない方向である。なお目付は、JISL1096一般織物試験方法の84に準じて測定することができる。不織布は、平均繊維径が2~30μmであるのが望ましい。不織布の平均繊維径が2μm未満では、ダストの目詰まりが速くなり、一方、30μmを超えると、比表面積が小さくなるため、複合ダイヤモンド微粒子及び/又は複合カーボンナノチューブの有効含有量繊維表面に存在する量が小さくなる。不織布を気体のフィルターとして用いる場合、通気度が10~250cccm2secであるのが好ましい。不織布の通気度が10cccm2sec未満では目詰まりが速く、一方、250cccm2secを超えると捕集効果が低くなる。多孔質材料が、粒子状の場合は複合ダイヤモンド微粒子、及び/又は複合カーボンナノチューブを担持又は含有させた後、カラム等に充填して用いるのが好ましい。無機又は有機繊維からなる紙、不織布、織布、編地等、及び有機高分子を発泡、相分離、延伸等の方法で多孔質化した材料の場合は、そのままフィルターとして使用することができる。2製造方法ダイヤモンド微粒子爆射法爆射法によるダイヤモンド微粒子の合成は、水及び/又は氷の存在下で爆薬を爆発させて行うウエット法、水及び/又は氷を使用しないで空冷するドライ法等があるが、本発明では爆射法であればどの方法を採用しても良い。爆薬としては公知の有機系爆薬を用いることができる。有機系爆薬としては、トリニトロトルエン、トリニトロベンゼン、シクロトリメチレントリニトラミン、シクロテトラメチレンテトラニトラミン、テトラニトロメチルアニリン、トリアミノトリニトロベンゼン、ジアミノトリニトロベンゼン、ヘキサニトロスチルベン、ヘキサニトロアゾベンゼン、ヘキサニトロジフェニルアミン、ピクリン酸、ピクリン酸アンモニウム、ベンゾトリアゾール、エチレンジニトラミン、ニトログアニジン、ペンタエリスリトールテトラナイトレート、ベンゾトリフルオキサン等が挙げられ、これらを単独又は混合して使用する。特に、RDX60とTNTとの混合爆薬として知られているコンポジションB等を使用するのが好ましい。これらの有機系爆薬は、炭素原子含有率が15質量以上、好ましくは20~35質量、密度が15gcc以上、好ましくは16gcc以上、爆速は7000ms以上、好ましくは7500ms以上であり、酸素バランスが負、好ましくは02~06であり、爆射圧が18GPa以上、好ましくは20~30GPa、爆射温度が3000K以上、好ましくは3000~4000Kである。そのため、爆薬中の炭素原子を効率よくダイヤモンドに転換することができる。前記爆射法は、ScienceVol133No3467pp18211822、特開平1234311号、特開平2141414号、BullSocChemFrVol134pp875890、DiamondandRelatedmaterialsVol9pp861865、ChemicalPhysicsLetters222pp343346、CarbonVol33No12pp16631671、PhysicsoftheSolidStateVol42No8pp15751578、KXuZJinFWeiandTJiangEnergeticMaterials119、特開昭63303806号、特開昭5626711報、英国特許第1154633号、特開平3271109号、特表平6505694号、炭素第22巻No2189~191頁、VanThieiMRecFHJApplPhys62pp1761~1767、特表平7505831号、米国特許第5861349号、特開2006239511号及び特開2003146637号等に記載の方法を用いることができる。酸化処理未精製のダイヤモンドの酸化処理方法としては、過塩素酸、重クロム酸、硝酸等の酸化剤共存下で高温高圧処理する方法酸化処理A、水及び/又はアルコールからなる超臨界流体中で処理する方法酸化処理B、水及び/又はアルコールからなる溶媒に酸素を共存させて、前記溶媒の標準沸点以上の温度及び01MPaゲージ圧以上の圧力で処理する方法酸化処理C、又は375~630°Cで酸素を含む気体により処理する方法酸化処理Dが挙げられる。これらの酸化処理は、単独で行ってもよいし、組合せて行っても良い。酸化処理を組合せる場合は、爆射法で得られた未精製のダイヤモンドにまず酸化処理Aを施し、さらに再度酸化処理A、又は酸化処理B~Dのいずれかを施すのが好ましい。爆射法で得られた未精製のダイヤモンドに酸化処理Aを施すことによりグラファイト相の一部が除去されたナノダイヤモンドグラファイトダイヤモンド粒子が得られ、このグラファイトダイヤモンド粒子にさらに酸化処理A~Dのいずれかの処理を施すことにより前記グラファイト相をさらに除去することができる。粒子表面をカルボキシル基、スルホン酸基、水酸基等の官能基で修飾するために、酸化処理Aで使用する酸化剤としては高い酸化力を有するものが好ましい。具体的には、過塩素酸、重クロム酸又は硝酸が好ましい。酸化処理B及びCとしては、例えば、特開201137693号に記載の方法を用いることができ、酸化処理Dとしては、例えば、国際公開第2007133765号に記載の方法を用いることができる。メディア分散処理爆射法により得られた未精製のダイヤモンド、及び前記酸化処理を施したナノダイヤモンドの動的光散乱法で求めたメジアン径は150~250nmである。これらの粒子は、前述したように、メジアン径2~10nm程度のダイヤモンド一次粒子が強固に凝集した凝集体である。凝集がより少ないダイヤモンド微粒子を得るために、ダイヤモンド微粒子をビーズミル等の公知のメディア分散法により粉砕するのが好ましい。ダイヤモンド微粒子に酸化処理を施す場合、酸化処理の前にメディア分散を行っても良いし、酸化処理の後にメディア分散を行っても良い。本発明の目的には、酸化処理の前にメディア分散を行った方が、微細化し粒子表面積を増加させた状態で酸化処理を施すことができ、より多くのカルボキシル基等の官能基をダイヤモンド表面に導入することができるので好ましい。ビーズミルによる分散は、ジルコニアビーズを使用するのが好ましい。未精製又は前記酸化処理を施したダイヤモンド微粒子をメディア分散することにより、メジアン径を100nm以下にするのが好ましく、50nm以下にするのがより好ましく、30nm以下にするのが最も好ましい。ビーズミルによる分散は市販の装置を用いて行うことができる。連続的に分散液を供給しながら、ビーズによる粉砕を行うことができる装置を使用するのが好ましく、例えば01mm径のジルコニアビーズを015Lのベッセルに充填し、10ms程度の周速で回転子を回転させながら、5程度の前記ダイヤモンド微粒子の水分散物を012Lminで供給し粉砕する。さらに細かく分散させたいときは、005mm径や003mm径のジルコニアビーズを用いてもよい。カーボンナノチューブカップスタック型カーボンナノチューブは、市販のもの、国際公開第2008004347号、特開2003147644号、QingfengLiuetalSynthesisPurificationandOpeningofShortCupStackedCarbonNanotubesJournalofNanoscienceandNanotechnologyvol9455445602009等に記載のものを用いることができる。カップスタック型カーボンナノチューブの製造法の一例を以下に説明するが、本発明はこの方法に限定されるものではない。カップスタック型カーボンナノチューブは、CoOA1203系の触媒を用いて合成することができる。CoOA1203系の触媒は、硝酸コバルトと硝酸アルミニウムとを加熱して熱分解し、得られた反応物を粉砕して作製する。合成触媒の組成はCoOA12038020~4060質量比であるのが好ましい。カップスタック型カーボンナノチューブは、前記合成触媒を銅製の容器に配置し、約650°Cで、触媒に向けてプロパン/ブタンの混合ガスを流すことによって合成することができる。得られたカップスタック型カーボンナノチューブは、塩酸処理によってアモルファスカーボン及び合成触媒を溶解除去し、さらに前述のダイヤモンド微粒子と同様にして酸化処理を施し、その表面に親水基を修飾するのが好ましい。フェロシアン化金属化合物及び/又はフェリシアン化金属化合物の担持フェロシアン化金属化合物及び/又はフェリシアン化金属化合物が担持してなる複合ダイヤモンド微粒子又は複合カーボンナノチューブは、ダイヤモンド微粒子又はカーボンナノチューブを分散した分散液に、水溶性の金属塩例えば、FeCl3等の金属の塩化物を混合し、ダイヤモンド微粒子又はカーボンナノチューブと前記金属との塩を形成した後、水溶性フェロシアン化物及び/又は水溶性フェリシアン化物を添加することによって作製することができる。このような方法により、ダイヤモンド微粒子又はカーボンナノチューブ表面のカルボキシル基、スルホン酸基、水酸基等の官能基に金属を介してフェロシアン化物及び/又はフェリシアン化物が担持される。前記水溶性の金属塩は、遷移金属又は典型金属の塩化物、硫酸塩、硝酸塩等の化合物であり、特に塩化物が好ましい。これらの水溶性の金属塩を添加することにより、ダイヤモンド微粒子又はカーボンナノチューブ表面のカルボキシル基、スルホン酸基、水酸基等の官能基と遷移金属又は典型金属との塩を形成する。前記遷移金属又は典型金属としては、Ag、Zn、Cd、Cu、Co、Ni、Mn、Fe、Ti、Zr、V、Mo、W、U等が好ましく、特にCo、Ni、Zn、Cu、Cd、Fe、Ti及びZrが好ましい。前記水溶性の金属塩としては、FeCl3、CoCl2、ZnCl2、CuCl2、NiCl2等が好ましい。前記水溶性フェロシアン化物としては、フェロシアン化リチウムLi4Fe6、フェロシアン化カリウムK4Fe6、フェロシアン化ナトリウムNa4Fe6等を用いるのが好ましく、水溶性フェリシアン化物としては、フェリシアン化リチウムLi3Fe6、フェリシアン化カリウムK3Fe6、フェリシアン化ナトリウムNa3Fe6等を用いるのが好ましい。フェロシアン化金属化合物及び/又はフェリシアン化金属化合物を担持してなる複合ダイヤモンド微粒子又は複合カーボンナノチューブに、さらに前述のメディア分散処理を施すのが好ましい。メディア分散処理により、フェロシアン化金属化合物及び/又はフェリシアン化金属化合物を担持するための処理過程で凝集した複合ダイヤモンド微粒子又は複合カーボンナノチューブを再分散させ、その表面積を増やし、セシウムの吸着能を増加させることができる。さらに超音波による分散、ホモジナイザー、アトライター、ボールミル等を併用しても良い。多孔質材料の作製多孔質材料は、公知の方法で製造することができる。特に不織布は、湿式法サーマルボンド法、ケミカルボンド法、スパンレース法水流絡合法等、乾式法サーマルボンド法、ケミカルボンド法、ニードルパンチ法、スパンレース法、ステッチボンド法等、スパンボンド法、メルトブロー法等で製造する。以下、高分子樹脂からなる不織布をメルトブロー法によって製造する方法について説明する。メルトブロー法とは、ダイス先端に一定のピッチをおいて多数設置された一定の孔径を有するノズルから溶融ポリマーを吐出し、ジェット気流中で紡糸し、紡糸した溶融ポリマーを、移動するネット上で捕集して、比較的均一な直径を有する極細繊維からなる不織布を形成する方法である。得られる繊維径は比較的均一であり、繊維径の分布は狭いのがメルトブロー法の特徴である。前記繊維径は、メルトブロー法の製造条件、例えばポリマー吐出温度、吐出量、エアー量等を変更することによって任意に調節できる。前記溶融ポリマーとなる原料の熱可塑性樹脂として、ポリオレフィン、ポリエステル、レーヨン等を用いるのが好ましい。ポリオレフィンとしては、ポリエチレン及びポリプロピレンが好ましく、特にポリプロピレンが好ましい。ポリプロピレンとしては、プロピレン単独重合体、又はプロピレンと他のαオレフィンエチレン、ブテン、ヘキセン、4メチルペンテン、オクテン等、不飽和カルボン酸又はその誘導体アクリル酸、無水マレイン酸等、芳香族ビニル単量体スチレン等等とのランダム、ブロック又はグラフト共重合体である。プロピレンと他の単量体との共重合体を用いる場合は、プロピレンを50質量以上含有するものが好ましい。ポリプロピレンのメルトフローレートは、10~1200g10分、特に15~400g10分のものが好ましい。これらポリプロピレンは、単独で使用しても良いし、複数種類の重合体の混合物として使用しても良いし、ポリプロピレンと他のポリマーとからなる混合樹脂として使用しても良い。ポリエステルとしては、ポリエチレンテレフタレート、ポリブチレンテレフタレート又はポリトリメチレンテレフタレートを含むものが挙げられ、これらのいずれかが主成分であるのが望ましい。中でも、ポリエチレンテレフタレート又はポリブチレンテレフタレートが好ましい。具体的には、これらのいずれかが50質量以上であることが好ましく、70質量以上であることがより好ましく、90質量以上であることが最も好ましい。ポリエチレンテレフタレート、ポリブチレンテレフタレート又はポリトリメチレンテレフタレートからなるメルトブロー不織布は、融点が比較的高いため、耐熱性に優れており、かつ熱による寸法安定性も優れている。前記メルトブロー不織布の原料樹脂には、本発明の効果を損なわない範囲で、結晶核剤や艶消し剤、顔料、防カビ剤、抗菌剤、難燃剤、親水剤、光安定剤等を添加してもよい。前述のように、不織布は充填率勾配を有しているのが好ましい。エアフィルターに用いた場合に、エアーの流れに対して、充填率の低い側を上流とし、充填率の高い側を下流として用いる。具体的には、低い側の充填率が4~10であり、高い側の充填率が12~20であるのが望ましい。充填率勾配は、例えば、メルトブロー法によって、高温のジェット気流中で紡糸された繊維を捕集する際、回転するドラムコンベアー、又はベルトコンベアーに設けたネット上に捕集することによって形成することができる。すなわち、溶融ポリマーを紡糸するジェット気流は、ノズルから離れるほど広がるので、例えば、溶融ポリマーがドラムコンベアーの上半分にのみ吹き付けられるように、ドラムコンベアーを配置して捕集面を下から上に移動させながら不織布を形成すると、形成の開始時はノズルからの距離が短いため、ジェット気流の強い風圧によって押し付けられ充填率が高くなるのに対し、形成の後期ではノズルからの距離が比較的長くなるため、ジェット気流の風圧が弱くなり充填率が比較的小さくなる。その結果、ネット側の面は充填率が高く、反対の面は充填率が低い充填率勾配を有する不織布が得られる。溶融ポリマーと高温ジェット気流を水平に吹き出してベルトコンベアーを使用する場合は、ベルトコンベアーの捕集面を鉛直方向に対して、角度を持たせることによっても同様の効果が得られる。複合吸着剤の作製複合ダイヤモンド微粒子及び/又は複合カーボンナノチューブを担持してなる多孔質材料は、複合ダイヤモンド微粒子及び/又は複合カーボンナノチューブを多孔質材料に担持させる方法、又はダイヤモンド微粒子及び/又はカーボンナノチューブを多孔質材料に担持させた後に、前記担持されたダイヤモンド微粒子及び/又はカーボンナノチューブにフェロシアン化金属化合物及び/又はフェリシアン化金属化合物を作用させる方法により製造する。複合ダイヤモンド微粒子及び/又は複合カーボンナノチューブを含有してなる多孔質材料は、複合ダイヤモンド微粒子及び/又は複合カーボンナノチューブを多孔質材料に含有させる方法、又はダイヤモンド微粒子及び/又はカーボンナノチューブを多孔質材料に含有させた後に、前記担持されたダイヤモンド微粒子及び/又はカーボンナノチューブにフェロシアン化金属化合物及び/又はフェリシアン化金属化合物を作用させる方法により製造する。ここで、複合ダイヤモンド微粒子及び/又は複合カーボンナノチューブを含有させるとは多孔質材料の中に複合ダイヤモンド微粒子及び/又は複合カーボンナノチューブを練り込むことである。複合ダイヤモンド微粒子及び/又は複合カーボンナノチューブを多孔質材料に含有させる場合は、必要に応じて、複合ダイヤモンド微粒子及び/又は複合カーボンナノチューブが多孔質材料の表面に存在するような処理を施すのが好ましい。複合ダイヤモンド微粒子及び/又は複合カーボンナノチューブを担持させる方法複合ダイヤモンド微粒子及び/又は複合カーボンナノチューブの多孔質材料表面への担持は、フィルターに複合ダイヤモンド微粒子及び/又は複合カーボンナノチューブを分散した液をスプレー、パディング、プリント、コーティング、浸漬等の方法で多孔質材料又はあらかじめ作製した多孔質材料からなるフィルターに付着させて、常温又は加熱して乾燥することによって行う。これらの方法から、多孔質材料の形態、材質、サイズ、空隙率等によって最適なものを選択して行う。また多孔質材料がメルトブロー不織布の場合、メルトブロー法によって紡糸する際に、前記分散液をジェット気流中に同時に吹き付けることによって行うことができる。前記分散液中の複合ダイヤモンド微粒子及び/又は複合カーボンナノチューブの濃度は、特に限定されないが、2以下であるのが好ましく、1以下であるのがより好ましく、05以下であるのが最も好ましい。複合ダイヤモンド微粒子及び/又は複合カーボンナノチューブはナノサイズの粒子を含んでいるため、上記の方法により多孔質材料の表面に付着させた場合、複合ダイヤモンド微粒子及び/又は複合カーボンナノチューブが多孔質材料表面に強固に付着する。従って、複合ダイヤモンド微粒子及び/又は複合カーボンナノチューブを付着させるために、後述のバインダーを使用しなくても脱落等の問題はほとんど生じない。複合ダイヤモンド微粒子及び/又は複合カーボンナノチューブを多孔質材料に付着させた場合、複合ダイヤモンド微粒子及び/又は複合カーボンナノチューブは多孔質材料の表面に局在するため後述の複合ダイヤモンド微粒子及び/又は複合カーボンナノチューブを多孔質材料中に含有させる方法に比べてより少量の複合ダイヤモンド微粒子及び/又は複合カーボンナノチューブで高い放射性セシウムの除去効果を得ることができる。複合ダイヤモンド微粒子及び/又は複合カーボンナノチューブの分散媒は、水、アルコール等の親水的な溶剤が好ましい。前記分散液には、必要に応じて分散剤、バインダー、増粘剤等を加えても良いが、複合ダイヤモンド微粒子及び/又は複合カーボンナノチューブ以外の物質を含むと放射性セシウムの除去効果を妨げる場合があるので、これらの添加量はできるだけ少ないのが好ましい。バインダーとしては、アクリル樹脂、ウレタン樹脂、シリコーン樹脂、エポキシ樹脂等が挙げられる。分散剤としては、ポリアクリル酸系のポリマーや、無機系の分散剤が使用できる。増粘剤としては、ポリビニルアルコール、メチルセルロース、カルボキシメチルセルロース、ヒドロキシエチルセルロース等が使用できる。ダイヤモンド微粒子及び/又はカーボンナノチューブを担持させた後、フェロシアン化金属化合物及び/又はフェリシアン化金属化合物を作用させる方法複合ダイヤモンド微粒子及び/又は複合カーボンナノチューブが担持した多孔質材料は、ダイヤモンド微粒子及び/又はカーボンナノチューブを多孔質材料に担持させた後、水溶性の金属塩例えば、FeCl3等の金属の塩化物の溶液に接触させ、ダイヤモンド微粒子又はカーボンナノチューブと前記金属との塩を形成した後、水溶性フェロシアン化物及び/又は水溶性フェリシアン化物の溶液を接触させることによっても作製できる。ダイヤモンド微粒子及び/又はカーボンナノチューブの多孔質材料への担持は、前述の複合ダイヤモンド微粒子及び/又は複合カーボンナノチューブを多孔質材料に担持させる方法と同様にして行うことができる。また水溶性の金属塩溶液への接触、及び水溶性フェロシアン化物及び/又は水溶性フェリシアン化物の溶液への接触は、前述のダイヤモンド微粒子又はカーボンナノチューブに、フェロシアン化金属化合物及び/又はフェリシアン化金属化合物を担持させる方法と同様にして行うことができる。複合ダイヤモンド微粒子及び/又は複合カーボンナノチューブを多孔質材料に含有させる方法複合ダイヤモンド微粒子及び/又は複合カーボンナノチューブを多孔質材料中に含有させる場合は、多孔質材料を作製する際に原料に複合ダイヤモンド微粒子及び/又は複合カーボンナノチューブ混合し練り込むことによって行う。例えば、有機高分子からなる多孔質材料の場合、紡糸する前の紡糸原液中に複合ダイヤモンド微粒子及び/又は複合カーボンナノチューブを混合し、常法に従いこの原液を紡糸することによって得られる。例えば、熱可塑性樹脂に複合ダイヤモンド微粒子及び/又は複合カーボンナノチューブを含有させる場合、複合ダイヤモンド微粒子及び/又は複合カーボンナノチューブの熱可塑性樹脂中への分散は、二軸混練機等の混練機で溶融混練して行うのが好ましい。混練物は、金属フィルターや焼結金属フィルターで濾過するのが好ましい。複合ダイヤモンド微粒子及び/又は複合カーボンナノチューブと樹脂とのマスターチップを作成しておくのが好ましい。溶融紡糸し、延伸、捲き取ることによって得られた繊維は熱処理を施すのが好ましい。熱処理は使用する樹脂によってそれぞれ最適な温度で行う。溶融紡糸、延伸、捲き取りの方法については特に限定されるものではなく、未延伸糸を一旦捲き取った後に延伸を行う二工程法でも、一旦捲き取ることなく連続して延伸を行う一工程法のどちらであってもよい。延伸は、冷延伸、熱延伸のどちらでもよく、熱延伸の場合は、加熱ローラ、ヒートプレート、スチームジェット装置等を用いて熱処理を行えばよい。これらの装置を適宜併用して多段延伸を行ったり、延伸された糸条にさらに熱処理したり、弛緩処理を行ってもよい。熱処理は、ヒータを利用した乾熱処理やレーザー光線を照射する方法で行うことができ、糸条の状態で行っても、製編織した後に布帛の状態で行ってもよい。熱処理時間は適宜調整すればよいが、約15秒~5分間程度である。前述の延伸後、熱処理及び巻取りを連続で行うのが好ましい。複合ダイヤモンド微粒子及び/又は複合カーボンナノチューブを、溶融ポリマーに練り込んで紡糸した場合、紡糸後の繊維に、複合ダイヤモンド微粒子及び/又は複合カーボンナノチューブを繊維表面に露出させる処理を施すのが好ましい。繊維表面に露出させる処理としては、低温樹脂のガラス転移温度程度での延伸処理、樹脂表面を溶解又は分解する処理等が有効である。ダイヤモンド微粒子及び/又はカーボンナノチューブを含有させた後、フェロシアン化金属化合物及び/又はフェリシアン化金属化合物を作用させる方法複合ダイヤモンド微粒子及び/又は複合カーボンナノチューブが含有した多孔質材料は、ダイヤモンド微粒子及び/又はカーボンナノチューブを多孔質材料に含有させ、必要に応じて、ダイヤモンド微粒子及び/又はカーボンナノチューブを多孔質材料の表面に露出させる処理を行った後、水溶性の金属塩例えば、FeCl3等の金属の塩化物の溶液に接触させ、ダイヤモンド微粒子又はカーボンナノチューブと前記金属との塩を形成し、水溶性フェロシアン化物及び/又は水溶性フェリシアン化物の溶液を接触させることによっても作製できる。ダイヤモンド微粒子及び/又はカーボンナノチューブを多孔質材料へ含有させる処理、及びダイヤモンド微粒子及び/又はカーボンナノチューブを多孔質材料の表面に露出させる処理は、前述の複合ダイヤモンド微粒子及び/又は複合カーボンナノチューブを多孔質材料に含有させる方法と同様にして行うことができる。また水溶性の金属塩溶液への接触、及び水溶性フェロシアン化物及び/又は水溶性フェリシアン化物の溶液への接触は、前述のダイヤモンド微粒子又はカーボンナノチューブに、フェロシアン化金属化合物及び/又はフェリシアン化金属化合物を含有させる方法と同様にして行うことができる。3放射性物質を含む廃液又は気体から放射性セシウムを除去する方法放射性物質を含む廃液又は気体からの放射性セシウムの除去は、前記廃液又は気体を本発明の複合吸着剤からなるフィルター、又は本発明の複合吸着剤を充填したカラムに通すことによって行う。また廃液の処理においては、本発明の複合吸着剤を廃液に浸漬し、放射性セシウムを複合吸着剤に吸着させた後、複合吸着剤を濾過、デカンテーション等の方法により除去することによっても可能である。濾過速度、浸漬時間、複合吸着剤の使用量等は、廃液中の放射性セシウムの量や複合吸着剤中の複合ダイヤモンド微粒子及び/又は複合カーボンナノチューブの量によって適宜調節する。本発明の複合吸着剤、フィルター及びカラムは、放射性セシウムの除去能力に優れているので、特に微量の放射性物質を含む廃液から放射性セシウムを除去することが可能である。また廃液中の放射性セシウムの濃度が高い場合には、あらかじめゼオライト等の既存の吸着剤で前処理し、放射性セシウムをある程度除去した後、微量に残った放射性セシウムを本発明の複合吸着剤、フィルター及びカラムを用いて除去する二段階での処理が有効である。前記放射性廃液又は気体から放射性セシウムを除去した後の複合吸着剤、フィルター及びカラムは、燃焼させることによりダイヤモンド微粒子、カーボンナノチューブ、有機高分子等の多孔質材料を除去し、ガラス等で固めて保存するのが好ましい。本発明を実施例によりさらに詳細に説明するが、本発明はそれらに限定されるものではない。実施例1ナノダイヤモンドの作製TNTとRDXシクロトリメチレントリニトラミンを4060の比で含む065kgの爆薬1を、脱気した水を凍らせて形成した氷の容器2aに充填し図1、同じく脱気した水を凍らせて形成した氷の容器2bで蓋をした図1。前記爆薬1には、起爆用爆薬及び電気雷管を取り付けた。氷の重さは容器2a2b合わせて15kgであった。この爆薬1を充填した氷の容器2a2bを、3m3の耐圧性容器内に銅線で吊り下げ、耐圧性容器内の空気を窒素と置換した。爆薬を起爆するための電気雷管への電流は前記銅線を通して供給した。耐圧性容器内は1気圧であり、酸素濃度は4容量であった。耐圧性容器の上部から内壁全体に水をかけながら氷の容器2a2bに充填した爆薬1を爆発させた。5分間静置した後、前記氷の容器2a2bに充填した爆薬1を再度同様にして設置し、耐圧性容器内の窒素置換の操作は行わないで二度目の爆発を行った。ただし、氷の容器2a2bに充填した爆薬1を設置する際には、窒素を耐圧性容器に供給しながら素早く作業を行った。二度目の爆発後、耐圧性容器の上蓋を開け、水で耐圧性容器の内壁面を洗浄しながら黒色液状の爆発生成物未精製のナノダイヤモンドを回収し、加熱乾燥し、未精製のナノダイヤモンド粉末を得た。この未精製のナノダイヤモンドの収率は使用した爆薬量に対して11質量であり、比重は255gcm3、メジアン径動的光散乱法は220nmであった。この未精製のナノダイヤモンドは、比重から計算して、76体積のグラファイト系炭素と24体積のダイヤモンドからなっていると推定された。この未精製のナノダイヤモンドは、ラマンスペクトルにおける1330±10cm1のピーク強度Iaと、1610±100cm1のピーク強度Ibとの比が086であった。得られた未精製のナノダイヤモンドを60質量硝酸水溶液と混合し、160°C、14気圧、20分の条件で酸化性分解処理を行った後、130°C、13気圧、1時間で酸化性エッチング処理を行った。酸化性エッチング処理により、未精製のナノダイヤモンドからグラファイトが一部除去された粒子が得られた。この粒子を、アンモニアを用いて、210°C、20気圧、20分還流し中和処理した後、自然沈降させデカンテーションにより35質量硝酸での洗浄を行い、さらにデカンテーションにより3回水洗し、遠心分離により脱水し、120°Cで加熱乾燥し、酸化処理したナノダイヤモンドの粉末を得た。この酸化処理したナノダイヤモンドの粉末の比重は338gcm3であり、メジアン径は130nm動的光散乱法であった。比重から計算して、90体積のダイヤモンドと10体積のグラファイト系炭素からなっていると推定された。フェロシアン化金属化合物及びフェリシアン化金属化合物の担持酸化処理したナノダイヤモンドの水分散液5質量に、ナノダイヤモンド1g当たり1mmolのFeCl3を添加し、ナノダイヤモンドと鉄との塩を形成した。このナノダイヤモンドと鉄との塩の分散液に、ナノダイヤモンド1g当たり05mmolのフェロシアン化カリウムK4Fe6及び05mmolのフェリシアン化カリウムK3Fe6を添加し、ナノダイヤモンド表面にフェロシアン化金属化合物及びフェリシアン化金属化合物を担持させた。得られた分散物に対してビーズミルによる分散処理を行い、遠心分離によりフェロシアン化金属化合物及びフェリシアン化金属化合物を担持してなる複合ダイヤモンド微粒子を得た。ビーズミルによる分散は、アシザワファインテック株式会社製スターミルLMZを用いて、01mm径のジルコニアビーズを015Lのベッセルに充填し、10msの周速で回転子を回転させながら、前記複合ダイヤモンド微粒子の分散液を012Lminで供給し、連続的に行った。約2時間分散処理した後の複合ダイヤモンド微粒子のメジアン径は25nmであった。不織布の作製メルトブロー法メルトフローレートが15g10分の条件により、ポリプロピレンの溶融樹脂及び高温ジェット気流を水平方向に吹き出し、ドラムコンベアーの上方で繊維を捕集するようドラムコンベアーの高さを設定し、片面部の充填率が17で、他の片面部の充填率が8、目付120gm2、厚み11mm、通気度65cccm2sec、平均繊維径15μmの不織布を得た。複合吸着剤からなるフィルターの作製得られた不織布を、3質量の前記複合ダイヤモンド微粒子の水分散液中35°Cに10分間浸漬し80°Cで乾燥することにより、複合ダイヤモンド微粒子を付着させた複合吸着剤からなるフィルターを得た。得られたフィルターは、繊維1kgあたり17gの複合ダイヤモンド微粒子が付着していた。セシウム吸着除去作製したフィルター20mmφを5枚重ねて、500ppmの塩化セシウムを含有する水溶液50mlを自然落下により濾過した。濾過後の水に含まれるセシウムを原子吸光により定量したところ、99以上のセシウムが除去されていた。実施例2カーボンナノチューブの合成24gの蒸留水に溶解した146gの硝酸コバルト6水和物と94gの硝酸アルミニウム9水和物とを650°C±10°Cに維持したマッフル炉内で加熱して1時間熱分解させ、空気中で放冷し、得られた樹枝状の生成物を粉砕してカップスタック型カーボンナノチューブを合成するためのCoOA1203系触媒を得た。得られた触媒の組成はCoOA12036040質量比であった。この合成触媒O4gを直径60mmの銅製皿上に均等に配置し、650±5°Cに維持したパイロット炉中で、上方から触媒に向けてプロパンブタン11の混合ガスを120Lhrの流量で供給し、30分間反応させ39の収率でグラファイト化合物を得た。得られたグラファイト化合物は、走査型電子顕微鏡での観測から、カップスタック型カーボンナノチューブを含有することが確認できた。X線回折により、このカーボンナノチューブは74の結晶化炭素を含有していることが分かった。このようにして作製したカップスタック型カーボンナノチューブを含むグラファイト化合物を塩酸処理し、アモルファスカーボン及び合成触媒を溶解除去した後、60質量硝酸水溶液と混合し酸化処理を施し、粒子表面をカルボキシル基、水酸基等の官能基で修飾した。フェロシアン化金属化合物及びフェリシアン化金属化合物の担持酸化処理したカーボンナノチューブの水分散液3質量に、カーボンナノチューブ1g当たり1mmolのFeCl3を添加し、カーボンナノチューブと鉄との塩を形成した。カーボンナノチューブと鉄との塩の分散液に、カーボンナノチューブ1g当たり05mmolのフェロシアン化カリウムK4Fe6及び05mmolのフェリシアン化カリウムK3Fe6を添加し、カーボンナノチューブ表面にフェロシアン化金属化合物及びフェリシアン化金属化合物を形成した。得られた分散物に対して実施例1と同様にしてビーズミルによる分散処理を行い、遠心分離によりフェロシアン化金属化合物及びフェリシアン化金属化合物を担持してなる複合カーボンナノチューブを得た。複合吸着剤からなるフィルターの作製実施例1で作製した不織布を、3質量の前記複合カーボンナノチューブの水分散液中35°Cに10分間浸漬し80°Cで乾燥することにより、複合カーボンナノチューブを付着させた複合吸着剤からなるフィルターを得た。得られたフィルターは、繊維1kgあたり12gの複合カーボンナノチューブが付着していた。セシウム吸着除去作製したフィルター20mmφを5枚重ねて、500ppmの塩化セシウムを含有する水溶液50mlを自然落下により濾過した。濾過後の水に含まれるセシウムを原子吸光により定量したところ、99以上のセシウムが除去されていた。実施例3複合吸着剤からなるフィルターの作製実施例1で作製した複合ダイヤモンド微粒子を付着させてなるフィルターを、3質量の実施例2で作製した複合カーボンナノチューブの水分散液中35°Cに10分間浸漬し80°Cで乾燥することにより、さらにカーボンナノチューブを付着させた。得られたフィルターは、繊維1kgあたり17gの複合ダイヤモンド微粒子及び13gの複合カーボンナノチューブが付着していた。セシウム吸着除去作製したフィルター20mmφを5枚重ねて、500ppmの塩化セシウムを含有する水溶液50mlを自然落下により濾過した。濾過後の水に含まれるセシウムを原子吸光により定量したところ、99以上のセシウムが除去されていた。実施例4複合ダイヤモンド微粒子を含有する不織布からなるフィルターの作製99質量部のポリエステルと、1質量部の実施例1で作製した複合ダイヤモンド微粒子とを溶融混練して、複合ダイヤモンド微粒子含有量1質量のマスターチップを作製した。このマスターチップを100倍希釈したポリエステルからなる繊維3デニール、51mmとレーヨンからなる繊維15デニール、40mmとの2080質量比の混綿を用い、ウォーターニードル法により複合ダイヤモンド微粒子を含有する目付60gm2の不織布からなるフィルターを得た。セシウム吸着除去作製したフィルター20mmφを5枚重ねて、500ppmの塩化セシウムを含有する水溶液50mlを自然落下により濾過した。濾過後の水に含まれるセシウムを原子吸光により定量したところ、99以上のセシウムが除去されていた。実施例599質量部のポリエステルと、07質量部の実施例1で作製した複合ダイヤモンド微粒子及び03質量部の実施例2で作製した複合カーボンナノチューブとの溶融混練して、複合ダイヤモンド微粒子含有量07質量及び複合カーボンナノチューブ03質量のマスターチップを作製した以外は実施例4と同様にしてフィルターを作製し、実施例4と同様にしてセシウム吸着除去率の測定を行ったところ、99以上のセシウムが除去された。